(57)【特許請求の範囲】
【請求項１】
ポリエステル樹脂を含有する結着樹脂、着色剤及び正帯電性荷電制御剤を含有してなる正帯電性トナーであって、前記結着樹脂がチタン化合物を含有し、そのチタン含有量が0.16〜0.40重量％である正帯電性トナー。
【請求項２】
ポリエステル樹脂が、チタン触媒を含むものであって、アジピン酸化合物及び炭素数1〜20のアルキル基もしくは炭素数2〜20のアルケニル基で置換されたコハク酸化合物からなる群より選ばれた少なくとも１種のカルボン酸化合物を含むカルボン酸成分とアルコール成分との縮重合物である、請求項１記載の正帯電性トナー。
【請求項３】
結着樹脂が、軟化点が10℃以上異なる2種のポリエステル樹脂を含有してなる、請求項１又は２記載の正帯電性トナー。
【請求項４】
正帯電性荷電制御剤が、ニグロシン染料及びスチレンアクリル系樹脂からなる群より選ばれた少なくとも１種の正帯電性荷電制御剤を含有してなる、請求項１〜３いずれか記載の正帯電性トナー。
【請求項５】
正帯電性荷電制御剤の含有量が、結着樹脂100重量部に対して、1.5〜15重量部である、請求項１〜４いずれか記載の正帯電性トナー。
【請求項６】
ポリエステル樹脂を含有する結着樹脂、着色剤及び正帯電性荷電制御剤を含有してなり、前記結着樹脂がチタン化合物を含有し、そのチタン含有量が0.16〜0.40重量％である正帯電性トナーの製造方法であって、
チタン触媒の存在下で、アジピン酸化合物及び炭素数1〜20のアルキル基もしくは炭素数2〜20のアルケニル基で置換されたコハク酸化合物からなる群より選ばれた少なくとも１種のカルボン酸化合物を含むカルボン酸成分とアルコール成分とを縮重合させて、ポリエステル樹脂を得る工程、並びに
得られたポリエステル樹脂を含有する結着樹脂を、少なくとも着色剤及び正帯電性荷電制御剤と混合する工程
を含む、正帯電性トナーの製造方法。
【発明の詳細な説明】
【技術分野】
【０００１】
本発明は、電子写真法、静電記録法、静電印刷法等において形成される潜像の現像に用いられる正帯電性トナーに関する。
【背景技術】
【０００２】
近年、電子写真装置の小型化、高速化が強く望まれており、トナーには最低定着温度の低下、定着温度域の拡大が求められている。
【０００３】
この要望に応えるために、低温定着性に優れるポリエステル樹脂を結着樹脂とするトナーが用いられている。しかしながら、ポリエステル樹脂を正帯電性トナーに用いた場合、ポリエステル樹脂自身がスチレンアクリル樹脂等に比べて負帯電性が強いために、帯電安定性に劣り、カブリやトナー飛散等の問題が発生するという課題がある。
【０００４】
この課題を解決するために、例えば、ポリエステル樹脂、着色剤及びニグロシン染料を含有する正帯電性トナーが提案され、印刷初期及び耐刷後の帯電量、画質に優れることが開示されている（特許文献１、２参照）。
【０００５】
また、感光体カブリがなく、画質濃度に優れた正帯電性トナーを得るために、結着樹脂と第４級アンモニウム塩基含有共重合体である電荷調整樹脂を連続式２本ロール型混練機で溶融混練する工程を有する正帯電性トナーの製造方法が開示されている（特許文献３参照）。
【０００６】
バインダー樹脂、着色剤及び荷電制御剤を主成分とするトナーにおいて、荷電制御剤が帯電性の官能基を有する樹脂であり、しかもバインダー樹脂と荷電制御剤の150℃における貯蔵弾性率Ｇ’に、特定の関係があることを特徴とする静電荷像現像用トナーがカブリに優れることが開示されている（特許文献４参照）。
【０００７】
さらに、二酸化チタン粒子の表面をチタンと鉄の複合酸化物で被覆した黒色微粒子とバインダー樹脂を含有する静電荷像現像用トナーが、地汚れが少なく高品位な画像を提供できることが記載されている（特許文献５参照）。
【先行技術文献】
【特許文献】
【０００８】
【特許文献１】特開２０００−１９７８２号
【特許文献２】特開２００１−２６５０６１号
【特許文献３】特開２００１−１４２２５９号
【特許文献４】特開平１１−３０５４８９号
【特許文献５】特開２００３−３２３００４号
【発明の概要】
【発明が解決しようとする課題】
【０００９】
しかしながら、従来提案されているトナーでは、帯電立ち上がり性や初期カブリ、現像ゴースト等の性能が不十分である。
【００１０】
本発明の課題は、初期の帯電量が高く、初期のカブリや現像ゴーストが抑制される正帯電性トナーを提供することにある。
【課題を解決するための手段】
【００１１】
本発明は、ポリエステル樹脂を含有する結着樹脂、着色剤及び正帯電性荷電制御剤を含有してなる正帯電性トナーであって、前記結着樹脂がチタン化合物を含有し、そのチタン含有量が0.10〜0.40重量％である正帯電性トナーに関する。
【発明の効果】
【００１２】
本発明の正帯電性トナーは、初期の帯電量が高く、初期のカブリや現像ゴーストが抑制されるという効果を奏するものである。
【発明を実施するための形態】
【００１３】
本発明の正帯電性トナーは、結着樹脂としてポリエステル樹脂を含有し、かつ、結着樹脂がチタン化合物を含有し、そのチタン含有量が0.10〜0.40重量％である点に特徴を有しており、初期の帯電量が高く、初期のカブリや現像ゴーストが抑制されるという効果を奏する。かかる効果が奏される理由は定かではないが、結着樹脂中のチタン化合物と正帯電性荷電制御剤との相互作用により、トナー粒子の帯電量が向上するものと推定される。さらに、チタン化合物が結着樹脂中に分散していると、トナー粒子間での帯電量のばらつきが抑制される。このように、トナー粒子の帯電量が向上し、かつ、トナー粒子間の帯電量のばらつきが抑制されるために、初期のカブリや現像ゴーストが抑制されると考えられる。
【００１４】
＜結着樹脂＞
結着樹脂中のチタン含有量は、トナーの初期の帯電量を高くする観点、初期のカブリや現像ゴーストを抑制する観点から、0.10重量％以上であり、0.20重量％以上がより好ましく、0.25重量％以上がさらに好ましい。また、樹脂の着色を抑制する観点から、0.40重量％以下であり、0.35重量％以下が好ましく、0.30重量％以下がより好ましい。これらの観点を総合すると、0.10〜0.40重量％であり、0.20〜0.35重量％がより好ましく、0.25〜0.30重量％がさらに好ましい。
【００１５】
結着樹脂はポリエステル樹脂を含有する。チタン化合物は、結着樹脂に混合しておいてもよいが、ポリエステル樹脂を製造する際のエステル化触媒として用いられ、ポリエステル樹脂中に含まれていることが好ましい。
【００１６】
従って、本発明におけるポリエステル樹脂は、チタン触媒の存在下で、カルボン酸成分とアルコール成分とを縮重合させて得られたポリエステル樹脂が好ましい。チタン化合物を触媒として用いることにより、チタン化合物をポリエステル樹脂中により均一に分散させることができ、トナー粒子間での帯電量のばらつきを抑制することができる。
【００１７】
チタン触媒としては、エステル化触媒として機能するチタン化合物であれば特に限定されないが、チタンジイソプロピレートビストリエタノールアミネート、テトラブチルチタネート等のチタン化合物が挙げられる。
【００１８】
チタン触媒の使用量は、原料モノマーの総量、すなわちカルボン酸成分とアルコール成分の総量100重量部に対して、0.7〜4.5重量部が好ましく、1.0〜4.0重量部がより好ましく、1.5〜3.5重量部がさらに好ましく、2.0〜3.0重量部がよりさらに好ましい。
【００１９】
ポリエステル樹脂は、原料モノマーとして2価以上のアルコールを含むアルコール成分と2価以上のカルボン酸化合物を含むカルボン酸成分とを用い、これらを縮重合させて得られる。
【００２０】
2価のアルコールとしては、炭素数2〜20、好ましくは炭素数2〜15のジオールや、式(I)：
【００２１】
【化１】
0005855383.tif 000002
【００２２】
（式中、Ｒ1Ｏ及びＯＲ1はオキシアルキレン基であり、Ｒ1はエチレン及び／又はプロピレン基であり、ｘ及びｙはアルキレンオキサイドの付加モル数を示し、それぞれ正の数であり、ｘとｙの和の平均値は1〜16が好ましく、1〜8がより好ましく、1.5〜4がさらに好ましい）
で表されるビスフェノールのアルキレンオキサイド付加物等が挙げられる。炭素数2〜20のジオールとして、具体的には、エチレングリコール、プロピレングリコール、1,6-ヘキサンジオール、ビスフェノールＡ、水素添加ビスフェノールＡ等が挙げられる。
【００２３】
アルコール成分としては、トナーの初期の帯電量を高くする観点、初期のカブリや現像ゴーストを抑制する観点から、式(I)で表されるビスフェノールのアルキレンオキサイド付加物が好ましい。さらに、同様の観点から、式(I)で表されるビスフェノールのアルキレンオキサイド付加物の含有量は、アルコール成分中、50モル％以上が好ましく、70モル％以上がより好ましく、90モル％以上がさらに好ましく、実質的に100モル％であることがよりさらに好ましい。
【００２４】
3価以上のアルコールとしては、炭素数3〜20、好ましくは炭素数3〜10の3価以上の多価アルコール等が挙げられる。具体的には、ソルビトール、1,4-ソルビタン、ペンタエリスリトール、グリセロール、トリメチロールプロパン等が挙げられる。
【００２５】
一方、2価のカルボン酸化合物としては、炭素数3〜30、好ましくは炭素数3〜20、さらに好ましくは炭素数3〜10のジカルボン酸、及びそれらの酸無水物、炭素数1〜3のアルキルエステル等の誘導体等が挙げられる。具体的なジカルボン酸としては、フタル酸、イソフタル酸、テレフタル酸等の芳香族ジカルボン酸、コハク酸、フマル酸、マレイン酸、アジピン酸、セバシン酸、炭素数１〜20のアルキル基又はアルケニル基で置換されたコハク酸等の脂肪族ジカルボン酸が挙げられる。炭素数１〜20のアルキル基又はアルケニル基で置換されたコハク酸としては、炭素数10〜16のアルケニル基で置換されたコハク酸が好ましく、テトラプロペニルコハク酸がより好ましい。なお、カルボン酸化合物とは、カルボン酸、カルボン酸のエステル、カルボン酸の無水物から選ばれた少なくとも１種の化合物をいう。カルボン酸のエステルとしては、低級アルキル(炭素数1〜6)エステル等が挙げられる。
【００２６】
3価以上のカルボン酸化合物としては、炭素数4〜30、好ましくは炭素数4〜20、さらに好ましくは炭素数4〜10の3価以上の多価カルボン酸、及びそれらの酸無水物、炭素数1〜3のアルキルエステル等の誘導体等が挙げられる。具体的には、1,2,4-ベンゼントリカルボン酸(トリメリット酸)等が挙げられる。
【００２７】
カルボン酸成分としては、トナーの初期の帯電量を高くする観点、初期のカブリや現像ゴーストを抑制する観点から、アジピン酸化合物、炭素数1〜20のアルキル基もしくは炭素数2〜20のアルケニル基で置換されたコハク酸化合物からなる群より選ばれた少なくとも１種のカルボン酸化合物が好ましく、アジピン酸化合物及び炭素数10〜16のアルケニル基で置換されたコハク酸化合物からなる群より選ばれた少なくとも１種のカルボン酸化合物がより好ましく、アジピン酸化合物及びテトラプロペニルコハク酸化合物から選ばれた少なくとも１種のカルボン酸化合物がさらに好ましい。
【００２８】
ポリエステル樹脂は、例えば、アルコール成分とカルボン酸成分とを不活性ガス雰囲気中にて、前記チタン触媒等のエステル化触媒及び必要に応じて重合禁止剤等の存在下、180〜250℃程度の温度で縮重合させて得られる。
【００２９】
本発明の正帯電性トナーは、トナーの初期の帯電量を高くする観点、初期のカブリや現像ゴーストを抑制する観点、低温定着性と耐高温オフセット性を向上させる観点から、軟化点の異なる２種のポリエステル樹脂を含有することが好ましい。
【００３０】
正帯電性トナーの製造において、２種のポリエステルの軟化点を一定の範囲に制御することにより、原料の溶融混練時に適切なシェアを付与することができ、荷電制御剤の分散を良好に保つことができ、結果として、初期の帯電量が高くなり、初期のカブリや現像ゴーストの発生がより効果的に抑制される。
【００３１】
上記観点から、前記軟化点の異なる２種のポリエステルのうち、軟化点が高い方のポリエステル樹脂をポリエステル樹脂Ａ、軟化点が低い方のポリエステル樹脂をポリエステル樹脂Ｂとすると、ポリエステル樹脂Ａとポリエステル樹脂Ｂの軟化点の差は、トナーの低温定着性と耐高温オフセット性を向上させる観点から、10℃以上が好ましく、15℃以上がより好ましく、20℃以上がさらに好ましい。また、荷電制御剤の結着樹脂中での分散性を向上させ、トナーの初期の帯電量を高くする観点、初期のカブリや現像ゴーストを抑制する観点から、65℃以下が好ましく、50℃以下がより好ましく、40℃以下がさらに好ましい。すなわち、これらの観点を総合すると、ポリエステル樹脂Ａとポリエステル樹脂Ｂの軟化点の差は、10℃以上が好ましく、10〜65℃がより好ましく、15〜50℃がさらに好ましく、20〜40℃がよりさらに好ましい。
【００３２】
ポリエステル樹脂Ａの軟化点は、トナーの耐高温オフセット性を向上させる観点から、140℃以上が好ましく、145℃以上がより好ましく、150℃以上がさらに好ましい。また、トナーの低温定着性を向上させる観点及び荷電制御剤の結着樹脂中での分散性を向上させ、トナーの初期の帯電量を高くする観点、初期のカブリや現像ゴーストを抑制する観点から、170℃以下が好ましく、165℃以下がより好ましく、160℃以下がさらに好ましい。すなわち、これらの観点を総合すると、ポリエステル樹脂Ａの軟化点は、140〜170℃が好ましく、145〜165℃がより好ましく、150〜160℃がさらに好ましい。
【００３３】
一方、ポリエステル樹脂Ｂの軟化点は、トナーの耐高温オフセット性を向上させる観点、荷電制御剤の結着樹脂中での分散性を向上させ、トナーの初期の帯電量を高くする観点、初期のカブリや現像ゴーストを抑制する観点から、105℃以上が好ましく、110℃以上がより好ましく、115℃以上がさらに好ましい。また、トナーの低温定着性を向上させる観点から、140℃以下が好ましく、130℃以下がより好ましく、125℃以下がさらに好ましい。すなわち、これらの観点を総合すると、ポリエステル樹脂Ｂの軟化点は、105〜140℃が好ましく、110〜130℃がより好ましく、115〜125℃がさらに好ましい。
【００３４】
ポリエステル樹脂の軟化点は、例えば、ポリエステル化の反応時間を長くしたり、3価以上の原料モノマーを用いたりすることによって、上げることができる。また、例えば、1価の原料モノマーを用いることによって、軟化点を下げることができる。なお、ここで、ポリエステル樹脂とは、ポリエステル樹脂Ａとポリエステル樹脂Ｂの両方を意味する。以後の記載においても同様である。
【００３５】
さらに、２種のポリエステル樹脂は、ガラス転移温度が異なっていることが好ましい。ポリエステル樹脂Ａのガラス転移温度は、トナーの保存安定性及び耐高温オフセット性を向上させる観点から、55℃を超えることが好ましく、57℃以上がより好ましく、60℃以上がさらに好ましい。また、トナーの低温定着性を向上させる観点から、75℃以下が好ましく、70℃以下がより好ましく、65℃以下がさらに好ましい。すなわち、これらの観点を総合すると、ポリエステル樹脂Ａのガラス転移温度は、55℃を超えて75℃以下が好ましく、57〜70℃がより好ましく、60〜65℃がさらに好ましい。
【００３６】
ポリエステル樹脂Ａとポリエステル樹脂Ｂのガラス転移温度の差は、トナーの低温定着性を向上させる観点から、5℃以上が好ましく、7℃以上がより好ましく、9℃以上がさらに好ましい。また、正帯電性荷電制御剤の結着樹脂中での分散性を向上させ、トナーの初期の帯電量を高くする観点、初期のカブリや現像ゴーストを抑制する観点から、40℃以下が好ましく、30℃以下がより好ましく、20℃以下がさらに好ましい。すなわち、これらの観点を総合すると、ポリエステル樹脂Ａとポリエステル樹脂Ｂのガラス転移温度の差は、5〜40℃が好ましく、7〜30℃がより好ましく、9〜20℃がさらに好ましい。
【００３７】
ポリエステル樹脂のガラス転移温度は、例えば、原料モノマーの組成により制御することができる。また、ポリエステル樹脂のカルボン酸成分中の脂肪族ジカルボン酸化合物の含有量を減らすことにより、ガラス転移温度を上げることができる。また、炭素数の大きい、例えば、炭素数が6以上の2価の原料モノマーや、1価の原料モノマーを用いることによってガラス転移温度を下げることができる。
【００３８】
ポリエステル樹脂Ａのカルボン酸成分中のアジピン酸化合物及び炭素数1〜20のアルキル基もしくは炭素数2〜20のアルケニル基で置換されたコハク酸化合物の含有量は、トナーの初期の帯電量を高くする観点、初期のカブリや現像ゴーストを抑制する観点から、10モル％以上が好ましく、15モル％以上がより好ましく、18モル％以上がさらに好ましい。また、トナーの保存安定性及び耐高温オフセット性を向上させる観点から、ポリエステル樹脂Ａのカルボン酸成分中、35モル％以下が好ましく、30モル％以下がより好ましく、27モル％以下がさらに好ましい。すなわち、これらの観点を総合すると、アジピン酸化合物及び炭素数1〜20のアルキル基もしくは炭素数2〜20のアルケニル基で置換されたコハク酸化合物の含有量は、ポリエステル樹脂Ａのカルボン酸成分中、10〜35モル％が好ましく、15〜30モル％がより好ましく、18〜27モル％がさらに好ましい。なお、アジピン酸化合物及び炭素数1〜20のアルキル基もしくは炭素数2〜20のアルケニル基で置換されたコハク酸化合物の含有量とは、アジピン酸化合物又は炭素数1〜20のアルキル基もしくは炭素数2〜20のアルケニル基で置換されたコハク酸化合物の含有量、又は両者が併用されている場合には両者の総含有量を意味する。
【００３９】
また、アジピン酸化合物及び炭素数1〜20のアルキル基もしくは炭素数2〜20のアルケニル基で置換されたコハク酸化合物の含有量は、トナーの初期の帯電量を高くする観点、初期のカブリや現像ゴーストを抑制する観点から、ポリエステル樹脂Ａの原料モノマー総量中、すなわち、カルボン酸成分とアルコール成分の総量中、3モル％以上が好ましく、5モル％以上がより好ましく、7モル％以上がさらに好ましく、トナーの保存安定性及び耐高温オフセット性を向上させる観点から、20モル％以下が好ましく、17モル％以下がより好ましく、14モル％以下がさらに好ましい。すなわち、これらの観点を総合すると、アジピン酸化合物及び炭素数1〜20のアルキル基もしくは炭素数2〜20のアルケニル基で置換されたコハク酸化合物の含有量は、ポリエステル樹脂Ａの原料モノマー総量中、3〜20モル％が好ましく、5〜17モル％がより好ましく、7〜14モル％がさらに好ましい。
【００４０】
ポリエステル樹脂Ｂのカルボン酸成分中のアジピン酸化合物及び炭素数1〜20のアルキル基もしくは炭素数2〜20のアルケニル基で置換されたコハク酸化合物の含有量は、ポリエステル樹脂Ｂのガラス転移温度を下げ、トナーの低温定着性を向上させる観点、及びトナーの初期の帯電量を高くする観点、初期のカブリや現像ゴーストを抑制する観点から、ポリエステル樹脂Ｂのカルボン酸成分中、15モル％以上が好ましく、20モル％以上がより好ましく、25モル％以上がさらに好ましい。また、トナーの保存安定性及び耐高温オフセット性を向上させる観点から、ポリエステル樹脂Ｂのカルボン酸成分中、60モル％以下が好ましく、55モル％以下がより好ましく、50モル％以下がさらに好ましい。すなわち、これらの観点を総合すると、アジピン酸化合物及び炭素数1〜20のアルキル基もしくは炭素数2〜20のアルケニル基で置換されたコハク酸化合物の含有量は、ポリエステル樹脂Ｂのカルボン酸成分中、15〜60モル％が好ましく、20〜55モル％がより好ましく、25〜50モル％がさらに好ましい。
【００４１】
また、アジピン酸化合物及び炭素数1〜20のアルキル基もしくは炭素数2〜20のアルケニル基で置換されたコハク酸化合物の含有量は、ポリエステル樹脂Ｂのガラス転移温度を下げ、トナーの低温定着性及び耐低温オフセット性を向上させる観点、及びトナーの初期の帯電量を高くする観点、初期のカブリや現像ゴーストを抑制する観点から、ポリエステル樹脂Ｂの原料モノマー総量中、すなわち、カルボン酸成分とアルコール成分の総量中、5モル％以上が好ましく、10モル％以上がより好ましく、13モル％以上がさらに好ましく、トナーの保存安定性、耐高温オフセット性を向上させる観点から、30モル％以下が好ましく、25モル％以下がより好ましく、22モル％以下がさらに好ましい。すなわち、これらの観点を総合すると、アジピン酸化合物及び炭素数1〜20のアルキル基もしくは炭素数2〜20のアルケニル基で置換されたコハク酸化合物の含有量は、ポリエステル樹脂Ｂの原料モノマー総量中、5〜30モル％が好ましく、10〜25モル％がより好ましく、13〜22モル％がさらに好ましい。
【００４２】
ポリエステル樹脂の酸価は、トナーの正帯電性の観点、トナーの初期の帯電量を高くする観点、初期のカブリや現像ゴーストを抑制する観点から、20mgKOH/g以下が好ましく、15mgKOH/g以下がより好ましく、10mgKOH/g以下がさらに好ましい。
【００４３】
結着樹脂におけるポリエステル樹脂Ａとポリエステル樹脂Ｂの重量比(ポリエステル樹脂Ａ／ポリエステル樹脂Ｂ)は、トナーの低温定着性及び耐高温オフセット性を向上させる観点、トナーの初期の帯電量を高くする観点、初期のカブリや現像ゴーストを抑制する観点から、10/90〜90/10が好ましく、20/80〜80/20がより好ましく、70/30〜30/70さらに好ましく、60/40〜40/60がよりさらに好ましい。
【００４４】
ポリエステル樹脂には、ポリエステル樹脂Ａとポリエステル樹脂Ｂ以外のポリエステル樹脂が、本発明の効果を損なわない範囲で含まれていてもよいが、ポリエステル樹脂Ａとポリエステル樹脂Ｂの総量は、ポリエステル樹脂中、80重量％以上が好ましく、90重量％以上がより好ましく、実質的に100重量％がさらに好ましい。
【００４５】
なお、本発明において、ポリエステル樹脂は、実質的にその特性を損なわない程度に変性されたポリエステルであってもよい。変性されたポリエステルとしては、例えば、特開平１１−１３３６６８号公報、特開平１０−２３９９０３号公報、特開平８−２０６３６号公報等に記載の方法によりフェノール、ウレタン、エポキシ等によりグラフト化やブロック化したポリエステルをいう。
【００４６】
結着樹脂中のポリエステル樹脂の含有量は、定着性を向上させる観点から、50重量％以上が好ましく、80重量％以上がより好ましく、90重量％以上がさらに好ましく、実質的に100重量％がよりさらに好ましい。
ポリエステル樹脂以外の結着樹脂としては、ビニル系樹脂、エポキシ系樹脂、ポリカーボネート、ポリウレタン等が挙げられる。
【００４７】
本発明の正帯電性トナーは、結着樹脂以外に、少なくとも着色剤及び正帯電性荷電制御剤を含有する。
【００４８】
［着色剤］
着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンB、ローダミン−Bベース、ソルベントレッド49、ソルベントレッド146、ソルベントブルー35、キナクリドン、カーミン6B、イソインドリン、ジスアゾエロー等が用いることができる。着色剤の含有量は、結着樹脂100重量部に対して、1〜40重量部が好ましく、2〜10重量部がより好ましい。本発明のトナーは、黒トナー、カラートナーのいずれであってもよい。
【００４９】
［正帯電荷電制御剤］
正帯電性荷電制御剤としては、ニグロシン染料、例えば「ニグロシンベースEX」、「オイルブラックBS」、「オイルブラックSO」、「ボントロンN-01」、「ボントロンN-04」、「ボントロンN-07」、「ボントロンN-09」、「ボントロンN-11」(以上、オリエント化学工業社製)等；3級アミンを側鎖として含有するトリフェニルメタン系染料；4級アンモニウム塩化合物、例えば「ボントロンP-51」、「ボントロンP-52」(以上、オリエント化学工業社製)、「TP-415」(保土谷化学工業社製)、セチルトリメチルアンモニウムブロミド、「COPYCHARGE PXVP435」(ヘキスト社製)等；イミダゾール誘導体、例えば「PLZ-2001」、「PLZ-8001」(以上、四国化成社製)等の正帯電性荷電制御剤が挙げられる。
【００５０】
また、正帯電性荷電制御剤として、さらに、ポリアミン樹脂、例えば「AFP-B」(オリエント化学工業社製)等；スチレンアクリル系樹脂等の高分子化合物の正帯電性荷電制御剤（以後、正帯電性荷電制御樹脂と記す）が挙げられる。
【００５１】
スチレンアクリル系樹脂としては、下記式(II)で表される単量体、下記式(III)で表される単量体及び式(IV)で表される単量体の混合物を重合して得られる第４級アンモニウム塩基含有共重合体が好ましい。
【００５２】
【化２】
0005855383.tif 000003
【００５３】
（式中、Ｒ2は水素原子又はメチル基である）
【００５４】
【化３】
0005855383.tif 000004
【００５５】
（式中、Ｒ3は水素原子又はメチル基であり、Ｒ4は炭素数１〜６のアルキル基である）
【００５６】
【化４】
0005855383.tif 000005
【００５７】
（式中、Ｒ5は水素原子又はメチル基であり、Ｒ6、Ｒ7及びＲ8は炭素数1〜4のアルキレン基である）
【００５８】
式(II)において、帯電性を向上させる観点から、Ｒ2は水素が好ましい。
式(III)において、帯電性を向上させる観点から、Ｒ3は水素であり、Ｒ4はブチル基が好ましい。
また、式(IV)において、帯電性を向上させる観点から、Ｒ5はメチル基であり、Ｒ6、Ｒ7及びＲ8はエチル基が好ましい。
【００５９】
初期帯電量を向上させ、初期カブリ及び現像ゴーストを抑制する観点、定着性を向上させる観点、耐湿性を向上させる観点から、式(II)で表される単量体の含有量は、単量体混合物中、60〜95重量％が好ましく、70〜95重量％がより好ましく、78〜90重量％がさらに好ましい。
【００６０】
初期帯電量を向上させ、初期カブリ及び現像ゴーストを抑制する観点、定着性を向上させる観点、耐湿性を向上させる観点から、式(III)で示される単量体の含有量は、単量体混合物中、2〜30重量％が好ましく、5〜20重量％がより好ましく、10〜15重量％がさらに好ましい。
【００６１】
初期帯電量を向上させ、初期カブリ及び現像ゴーストを抑制する観点、定着性を向上させる観点、耐湿性を向上させる観点から、式(IV)で示される単量体の含有量は、単量体混合物中、3〜35重量％が好ましく、5〜30重量％がより好ましく、10〜25重量％がさらに好ましい。
【００６２】
正帯電性荷電制御樹脂として用いられるスチレンアクリル系樹脂としては、例えば、「FCA-201-PS」（藤倉化成社製）が挙げられる。
【００６３】
正帯電性荷電制御剤としては、初期帯電量を向上させ、初期カブリ及び現像ゴーストを抑制する観点から、ニグロシン染料及びスチレンアクリル系樹脂からなる群より選ばれた少なくとも１種が好ましい。また、ニグロシン染料とスチレンアクリル系樹脂を併用することがより好ましく、ニグロシン染料と、式(II)で示される単量体、式(III)で示される単量体及び式(IV)で示される単量体の混合物を重合して得られる第４級アンモニウム塩基共含有重合体を併用することがさらに好ましい。
【００６４】
正帯電性荷電制御剤の含有量は、トナーの帯電量を適性にして、トナーの初期カブリ及び現像ゴーストを抑制する観点から、結着樹脂100重量部に対して、0.5重量部以上が好ましく、1.0重量部以上がより好ましく、1.5重量部以上がさらに好ましい。また、同様の観点から、結着樹脂100重量部に対して、15重量部以下が好ましく、10重量部以下がより好ましく、6.0重量部以下がさらに好ましい。すなわち、これらの観点を総合すると、正帯電性荷電制御剤の含有量は、結着樹脂100重量部に対して、0.5〜15重量部が好ましく、1.0〜10重量部がより好ましく、1.5〜6.0重量部がさらに好ましい。
【００６５】
正帯電性荷電制御樹脂以外の正帯電性荷電制御剤の含有量は、トナーの帯電量を適性にして、トナーの初期カブリ及び現像ゴーストを抑制する観点から、結着樹脂100重量部に対して、0.5〜10重量部が好ましく、1.0〜5.0重量部がより好ましく、1.5〜3.0重量部がさらに好ましい。
【００６６】
また、正帯電性荷電制御樹脂の含有量は、トナーの帯電量を適性にして、トナーの初期カブリ、現像ゴーストを抑制する観点から、結着樹脂100重量部に対して、1.0〜10重量部が好ましく、1.5〜6.0重量部がより好ましく、2.0〜4.0重量部がさらに好ましい。
【００６７】
トナーの帯電量を適性にして、トナーの初期カブリ及び現像ゴーストを抑制する観点から、正帯電性荷電制御樹脂以外の正帯電性荷電制御剤と正帯電性荷電制御樹脂を併用することが好ましい。その場合、正帯電性荷電制御樹脂以外の正帯電性荷電制御剤の含有量は、同様の観点から、結着樹脂100重量部に対して、0.5〜10重量部が好ましく、1.0〜5.0重量部がより好ましく、1.5〜3.0重量部がさらに好ましい。また、正帯電性荷電制御樹脂の含有量は、同様の観点から、結着樹脂100重量部に対して、1.0〜10重量部が好ましく、1.5〜6.0重量部がより好ましく、2.0〜4.0重量部がさらに好ましい。正帯電性荷電制御樹脂以外の正帯電性荷電制御剤と正帯電性荷電制御樹脂を合わせた含有量は、同様の観点から、結着樹脂100重量部に対して、1.5〜15重量部が好ましく、2.0〜10重量部がより好ましく、3.0〜7.0重量部がさらに好ましく、4.0〜6.0重量部がよりさらに好ましい。
【００６８】
さらに、正帯電性トナーにおいては、トナーの正帯電性を損なわない範囲で負帯電性荷電制御剤が併用されていてもよいが、負帯電性荷電制御剤は含まれていないことが好ましく、含まれていても、結着樹脂100重量部に対して、1重量部以下が好ましく、0.5重量部以下がより好ましい。
【００６９】
本発明のトナーには、さらに、トナーの低温定着性と耐高温オフセット性を向上させ、定着温度領域を広げる観点から、離型剤を含有していることが好ましく、トナーの画像耐久性を向上させる観点から、離型剤として、アミド化合物が含有されることがより好ましい。
【００７０】
本発明におけるアミド化合物としては、トナーの画像耐久性を向上させる観点から、脂肪酸アミド化合物が好ましく、脂肪酸ビスアミドがより好ましく、エチレンビスステアリン酸アミド及びエチレンビスヒドロキシステアリン酸アミドがさらに好ましい。
【００７１】
アミド化合物の含有量は、トナーの低温定着性及び耐高温オフセット性を向上させる観点、画像耐久性を向上させる観点、結着樹脂中への分散性を向上させる観点から、結着樹脂100重量部に対して、1〜5重量部が好ましく、2〜4重量部がより好ましい。
【００７２】
アミド化合物以外の離型剤としては、低分子量ポリプロピレン、低分子量ポリエチレン、低分子量ポリプロピレンポリエチレン共重合体、マイクロクリスタリンワックス、パラフィンワックス、フィッシャートロプシュワックス等の脂肪族炭化水素系ワックス及びそれらの酸化物、カルナウバワックス、モンタンワックス、サゾールワックス及びそれらの脱酸ワックス、脂肪酸エステルワックス等のエステル系ワックス、脂肪酸類、高級アルコール類、脂肪酸金属塩等が挙げられる。これらは単独で又は2種以上を混合して用いられていてもよい。
【００７３】
離型剤の融点は、トナーの低温定着性と耐高温オフセット性を向上させる観点から、60〜160℃が好ましく、70〜150℃がより好ましい。
【００７４】
アミド化合物以外の離型剤の含有量は、トナーの低温定着性と耐高温オフセット性を向上させる観点、結着樹脂中への分散性を向上させる観点から、結着樹脂100重量部に対して、0.5〜10重量部が好ましく、1〜7重量部がより好ましく、1.5〜5重量部がさらに好ましい。
【００７５】
本発明のトナーには、さらに、磁性粉、流動性向上剤、導電性調整剤、体質顔料、繊維状物質等の補強充填剤、酸化防止剤、老化防止剤、クリーニング性向上剤等の添加剤が適宜含有されていてもよい。
【００７６】
本発明において、トナーは、混練粉砕法、スプレイドライ法、重合法等の公知の方法により製造することができるが、生産性や着色剤の分散性の観点から、混練粉砕法による粉砕トナーが好ましい。具体的には、結着樹脂、着色剤、荷電制御剤、離型剤等の原料をヘンシェルミキサー等の混合機で均一に混合した後、密閉式ニーダー、１軸もしくは２軸の押出機、オープンロール型混練機等で溶融混練し、冷却、粉砕、分級してトナーを製造することができる。一方、トナーの小粒径化の観点からは、重合法によるトナーが好ましい。
【００７７】
トナーの体積中位粒径(Ｄ50)は、トナー消費量を削減する観点、画像品質を向上させる観点から、3.0〜11μmが好ましく、3.5〜10μmがより好ましく、4〜9μmがさらに好ましい。
【００７８】
本発明のトナーは、トナーの帯電量を適性にして、トナーの初期カブリ及び現像ゴーストを抑制する観点から、トナーの粉砕、分級工程後に得られたトナー粒子（トナー母粒子）に、さらに外添剤を付着させる外添処理が施されていてもよい。
【００７９】
トナー母粒子と外添剤との混合には、回転羽根等の攪拌具を有する攪拌装置を用いることが好ましく、より好適な攪拌装置として、ヘンシェルミキサーが挙げられる。
【００８０】
外添剤としては、例えば、シリカ、アルミナ、チタニア、ジルコニア、酸化錫、酸化亜鉛等の無機微粒子や、メラミン系樹脂微粒子、ポリテトラフルオロエチレン樹脂微粒子等の有機微粒子が挙げられる。これらの中で、シリカを用いることが好ましく、２種以上のシリカを併用することがより好ましく、平均粒子径が8nm以上20nm未満のシリカと20nm以上50nm以下のシリカを、90/10〜10/90の重量比で併用することがさらに好ましい。
【００８１】
本発明の正帯電性トナーは、そのまま一成分現像用トナーとして、又はキャリアと混合して用いられる二成分現像用トナーとして、一成分現像方式及び二成分現像方式のいずれの画像形成装置にも用いることができる。
【００８２】
本発明の正帯電性トナーは、正帯電性トナー用画像形成装置に用いられる。特に、初期帯電量を向上させ、初期カブリ及び現像ゴーストを抑制する観点から、クリーナーレス現像システムを具備する画像形成装置に好ましく用いられる。従って、本発明は、上記トナーと正帯電性トナー用画像形成装置、特にクリーナーレス現像システムを具備する正帯電性トナー用画像形成装置を用いた画像形成方法を提供することができる。
【実施例】
【００８３】
〔樹脂の軟化点(Tm)〕
フローテスター（島津製作所、CFT-500D）を用い、1gの試料を昇温速度6℃/分で加熱しながら、プランジャーにより1.96MPaの荷重を与え、直径1mm、長さ1mmのノズルから押出す。温度に対し、フローテスターのプランジャー降下量をプロットし、試料の半量が流出した温度を軟化点とする。
【００８４】
〔樹脂のガラス転移温度(Tg)〕
示差走査熱量計(セイコー電子工業社製、DSC210)を用いて、試料を0.01〜0.02gをアルミパンに計量し、200℃まで昇温し、その温度から降温速度10℃／分で-10℃まで冷却した。次に試料を昇温速度10℃／分で昇温し、測定した。吸熱の最高ピーク温度以下のベースラインの延長線とピークの立ち上がり部分からピークの頂点までの最大傾斜を示す接線との交点の温度をガラス転移温度とする。
【００８５】
〔樹脂の酸価〕
JIS K0070の方法により測定する。但し、測定溶媒のみJIS K0070の規定のエタノールとエーテルの混合溶媒から、アセトンとトルエンの混合溶媒(アセトン：トルエン＝1:1(容量比))に変更する。
【００８６】
〔樹脂中のチタン(Ti)含有量〕
樹脂中のTi含有量は以下の方法で測定する。
ICP発光分析
装置                ：パーキンエルマー  Optima5300
プラズマ出力        ：1.0KW
プラズマガス        ：18L/min
ネブライザーガス流量：0.2L/min
キャリアガス圧      ：1.0bar
補助ガス            ：1.6L/min
シースガス          ：0.1L/min
測定波長            ：334.94nm
前処理工程（湿式分解）：
専用フラスコに試料1.0gを採取し硫酸2mlを加える。電気コンロで加熱し炭化させる。その後、液が透明になるまで過酸化水素（H2O2）を添加する。湿式分解終了後、定容(50ml)を行い測定用サンプルとする。
【００８７】
〔離型剤の融点〕
示差走査熱量計（セイコー電子工業社製、DSC210）を用いて200℃まで昇温し、その温度から降温速度10℃／分で0℃まで冷却したサンプルを昇温速度10℃／分で昇温し、融解熱の最大ピーク温度を融点とする。
【００８８】
〔トナー(トナー母粒子)の体積中位粒径（Ｄ50）〕
測定機：コールターマルチサイザーII（ベックマンコールター社製）
アパチャー径：50μm
解析ソフト：コールターマルチサイザーアキュコンプ バージョン 1.19（ベックマンコールター社製）
電解液：アイソトンII（ベックマンコールター社製）
分散液：エマルゲン109Ｐ(花王社製、ポリオキシエチレンラウリルエーテル、HLB：13.6)を5重量％の濃度となるよう前記電解液に溶解させる。
分散条件：前記分散液5mlに測定試料10mgを添加し、超音波分散機にて1分間分散させ、その後、前記電解液25mlを添加し、さらに、超音波分散機にて1分間分散させて、試料分散液を調製する。
測定条件：前記電解液100mlに、3万個の粒子の粒径を20秒間で測定できる濃度となるように、前記分散液を加え、3万個の粒子を測定し、その粒度分布から体積中位粒径(Ｄ50)を求める。
【００８９】
〔外添剤の平均粒子径〕
平均粒子径とは平均一次粒子径を指し、走査型電子顕微鏡(SEM)写真から500個の粒子の粒径(長径と短径の平均値)を測定し、それらの平均値を平均粒子径とする。
【００９０】
樹脂製造例１［樹脂Ａ１〜Ａ４、ａ１、Ｂ１〜Ｂ４、ｂ１］
表１に示す無水トリメリット酸以外の原料モノマー及びエステル化触媒を窒素導入管、脱水管、攪拌器及び熱電対を装備した10L容の四つ口フラスコに入れ、窒素雰囲気下、235℃で7時間反応させた後、8.3kPaにて1時間反応を行った。その後、210℃へ冷却し、無水トリメリット酸を投入し、1時間常圧で反応させた後、8.3kPaにて反応を行い、所望の軟化点に達した時点で反応を終了し、表１に示す物性を有するポリエステル樹脂（樹脂Ａ１〜Ａ４、ａ１、Ｂ１〜Ｂ４、ｂ１）を得た。
【００９１】
【表１】
0005855383.tif 000006
【００９２】
実施例１〜７及び比較例１〜４（実施例４は参考例である）
表２に示す結着樹脂100重量部、正帯電性荷電制御樹脂「FCA-201-PS」(藤倉化成社製)3.0重量部、正帯電性荷電制御剤「ボントロンN-04」(オリエント化学工業社製)2.0重量部、カーボンブラック「REGAL 330R」(キャボット・スペシャリティー・ケミカルズ・インク社製)6.0重量部、及び離型剤「三井ハイワックス NP055」(三井化学社製、ポリプロピレンワックス、融点：140℃)2.0重量部、及び離型剤「カオーワックス EB-P」(花王社製、エチレンビスステアリン酸アミド、融点：144℃)3.0重量部を75L容のヘンシェルミキサー(三井鉱山社製)にて1分間攪拌混合後、二軸押出機「PCM-45」(池貝社製)を用いて溶融混練した。
【００９３】
得られた溶融混練物を、パルペライザー(ホソカワミクロン社製)で粗粉砕し、IDS粉
砕分級機(日本ニューマチック社製)にて粉砕・分級を行い、体積中位粒径(Ｄ50)が7.6μmの正帯電性のトナー母粒子を得た。
【００９４】
得られたトナー母粒子100重量部と、疎水性シリカ「TG-7120」(キャボット・スペシャリティー・ケミカルズ・インク社製、平均粒子径：16nm)0.7重量部及び疎水性シリカ「NA-50Y」(日本アエロジル社製、平均粒子径：40nm)1.0重量部を10L容のヘンシェルミキサー(三井鉱山社製)にて2500r/min(27m/sec)で3分間混合し、トナーを得た。 
【００９５】
試験例１〔初期帯電量〕
クリーナーレス現像システムを具備するプリンター「HL-2040」(ブラザー工業製)にトナーを充填し、全面黒ベタ画像を１枚印刷した。q/mメーター「MODEL 210HS」(TRek社製)を用い、現像ロール上のトナーを10ヶ所吸引して、電荷とトナーの質量を測定し、帯電量(μC/g)を算出した。値が大きいほど、初期帯電量が優れることを意味する。結果を表２に示す。
【００９６】
試験例２〔初期カブリ〕
クリーナーレス現像システムを具備するプリンター「HL-2040」(ブラザー工業製)にトナーを充填し、印字率1％の画像を20秒毎に1枚の速度で印字した。10枚印字後に白ベタ画像を印字し、その途中で電源を切った。感光体表面のトナーをメンディングテープに付着させ、画像濃度測定器「SPM-50」(Gretag社製)にて着色濃度を測定し、トナーを付着させる前のテープの着色濃度との差を求めた。これを5回繰り返し、5回の測定値の平均値を求めた。値が小さいほど、カブリが抑制されていることを意味する。結果を表２に示す。
【００９７】
試験例３〔現像ゴースト〕
クリーナーレス現像システムを具備するプリンター「HL-2040」(ブラザー工業製)にトナー充填し、印字率1％の画像を20秒毎に1枚の速度で印字した。10枚印字後に全面黒ベタ画像を印刷し、得られた画像の先頭部と中間部を画像濃度測定器「SPM-50」(Gretag社製)にて画像濃度を測定し、画像の先頭部と中間部の画像濃度との差を求めた。値が小さいほど、現像ゴーストが抑制されていることを意味する。結果を表２に示す。
【００９８】
【表２】
0005855383.tif 000007
【００９９】
以上の結果より、実施例１〜７のトナーは、比較例１〜４のトナーと比べて、初期帯電量が高く、初期カブリ、現像ゴーストが抑制されていることが分かる。
【０１００】
実施例８
正帯電性荷電制御樹脂「FCA-201-PS」3.0重量部、正帯電性荷電制御剤「ボントロンN-04」2.0重量部に代えて、正帯電性荷電制御樹脂「FCA-201-PS」2.0重量部を用いた以外は、実施例１と同様に行い、トナーを得た。トナー母粒子の体積中位粒径（Ｄ50）は7.6μmであった。
【０１０１】
実施例９
正帯電性荷電制御樹脂「FCA-201-PS」3.0重量部、正帯電性荷電制御剤「ボントロンN-04」2.0重量部に代えて、正帯電性荷電制御剤「ボントロンN-04」2.0重量部を用いた以外は、実施例１と同様に行い、トナーを得た。トナー母粒子の体積中位粒径（Ｄ50）は7.6μmであった。
【０１０２】
実施例８、９のトナーの試験例１〜３の結果を実施例１の結果と合わせて、表３に示す。
【０１０３】
【表３】
0005855383.tif 000008
【０１０４】
樹脂製造例２［樹脂Ｃ１、樹脂ｃ１］
表４に示す無水トリメリット酸以外の原料モノマー、エステル化触媒及びジターシャリーブチルカテコール4gを窒素導入管、脱水管、攪拌器及び熱電対を装備した10L容の四つ口フラスコに入れ、窒素雰囲気下、180℃から210℃まで5時間かけて昇温して反応させた後、8.3kPaにて1時間反応を行った。その後、無水トリメリット酸を投入し、1時間常圧で反応させた後、8.3kPaにて所望の軟化点に達した時点で反応を終了し、表４に示す物性を有するポリエステル樹脂（樹脂Ｃ１、樹脂ｃ１）を得た。
【０１０５】
樹脂製造例２［樹脂Ｃ２、樹脂ｃ２］
表４に示す原料モノマー、エステル化触媒を、窒素導入管、脱水管、攪拌器及び熱電対を装備した10L容の四つ口フラスコに入れ、窒素雰囲気下、230℃で反応率が90％に達するまで反応させた後、8.3kPaにて所望の軟化点に達した時点で反応を終了し、表４に示す物性を有するポリエステル樹脂（樹脂Ｃ２、樹脂ｃ２）を得た。
【０１０６】
【表４】
0005855383.tif 000009
【０１０７】
参考例１、２
表５に示す結着樹脂100重量部、カーボンブラック「モーガルＬ」(キャボット・スペシャリティー・ケミカルズ・インク社製)3.0重量部、負帯電性荷電制御剤「ボントロンE-84」（オリエント化学工業社製）1.0重量部、及び離型剤「三井ハイワックス NP-056」(三井化学社製、ポリプロピレンワックス、融点：125℃)2.0重量部を75L容のヘンシェルミキサー(三井鉱山社製)にて1分間攪拌混合後、二軸押出機「PCM-45」(池貝社製)を用いて溶融混練した。
【０１０８】
得られた溶融混練物を、パルペライザー（ホソカワミクロン社製）で粗粉砕し、IDS粉
砕分級機(日本ニューマチック社製)にて粉砕・分級を行い、体積中位粒径（Ｄ50）が8μmの負帯電性のトナー母粒子を得た。
【０１０９】
得られたトナー母粒子100重量部と、疎水性シリカ「R-972」(日本アエロジル社製、平均粒子径：16nm) 1.0重量部を10L容のヘンシェルミキサー(三井鉱山社製)にて2500r/min(27m/sec)で3分間混合し、負帯電性トナーを得た。
【０１１０】
試験例４〔初期帯電量〕
プリンター「MicroLine 5400」(沖データ社製)にトナーを充填し、全面黒ベタ画像を１枚印刷した。q/mメーター「MODEL 210HS」(TRek社製)を用い、現像ロール上のトナーを10ヶ所吸引して、電荷とトナーの質量を測定し、帯電量(μC/g)を算出した。値が大きいほど、初期帯電量が優れる。結果を表５に示す。
【０１１１】
試験例５〔初期カブリ〕
プリンター「MicroLine 5400」(沖データ社製)にトナーを充填し、印字率1％の画像を20秒毎に1枚の速度で印字した。10枚印字後に白ベタ画像を印字し、その途中で電源を切った。感光体表面のトナーをメンディングテープに付着させ、画像濃度測定器「SPM-50」(Gretag社製)にて着色濃度を測定し、トナーを付着させる前のテープの着色濃度との差を求めた。これを5回繰り返し、5回の測定値の平均値を求めた。値が小さいほど、カブリが抑制されている。結果を表５に示す。
【０１１２】
【表５】
0005855383.tif 000010
【０１１３】
以上の結果より、負帯電性トナーにおいては、チタン化合物を含んでいないポリエステル樹脂を用いた参考例２のトナーの方が、チタン含有量の高いポリエステル樹脂を用いた参考例１のトナーよりも、初期帯電量、初期カブリが良好であり、本発明の効果は得られないことが分かる。
【産業上の利用可能性】
【０１１４】
本発明の正帯電性トナーは、例えば、電子写真法、静電記録法、静電印刷法等において形成される潜像の現像等に用いられる。